СПОСОБ ПОЛУЧЕНИЯ СОЛЕЙ С ПОНИЖЕННЫМ СОДЕРЖАНИЕМ КРИСТАЛЛИЗАЦИОННОЙ ВОДЫ

1. Способ сушки солей, содержащих кристаллизационную воду, в конвекционных устройствах, отличающийся тем, что сушку осуществляют при содержании влаги в сушильном газе, превышающем заданное значение, например - при абсолютной влажности, превышающей 10%, причем содержание влаги в сушильном газе устанавливают на уровне, превышающем заданное значение влажности, исключительно за счет испарившейся воды.
2. Способ по п. 1, отличающийся тем, что содержание влаги в сушильном газе устанавливают посредством регулирования скорости испарения воды с помощью температуры сушильного газа.
3. Способ по п. 1, отличающийся тем, что содержание влаги в сушильном газе устанавливают посредством повышения скорости испарения воды с помощью дополнительных теплообменных поверхностей.
4. Способ по п. 1, отличающийся тем, что с влажной солью, содержащей кристаллизационную воду, перед сушкой соединяют и необязательно смешивают пыль и/или высушенный продукт.
5. Способ по п. 1, отличающийся тем, что с влажной солью, содержащей кристаллизационную воду, перед сушкой соединяют и необязательно смешивают размолотую грубую фракцию продукта.
6. Способ по п. 1, отличающийся тем, что содержание влаги устанавливают только в части сушилки, имеющей определенную геометрию, например - в загрузочной зоне.
7. Способ по п. 1 сушки гептагидрата сульфата железа до моногидрата, отличающийся тем, что продукт имеет насыпную массу более 1100 г/л, и абсолютная влажность сушильного газа на выходе из сушилки превышает 15%.
8. Способ сушки солей, содержащих кристаллизационную воду, в конвекционных устройствах, отличающийся тем, что сушку осуществляют при содержании влаги в сушильном газе, превышающем заданное значение, например - при абсолютной влажности, превышающей 10%, причем содержание влаги в сушильном газе устанавливают на уровне, превышающем заданное значение влажности, посредством полного возврата сушильного газа, причем испарившуюся воду удаляют из циркуляции посредством конденсации, и содержание влаги в сушильном газе устанавливают с помощью температуры конденсатора.
9. Способ по п. 8 сушки гептагидрата сульфата железа до моногидрата, отличающийся тем, что продукт имеет насыпную массу более 1100 г/л, и абсолютная влажность сушильного газа на выходе из сушилки превышает 15%.